(57)【要約】【課題】不用意に破れることを防止でき、且つ、カプセル製剤を容易に取り出すことができるカプセル製剤収納用プレススルーパック用蓋材を提供する【解決手段】本考案のカプセル製剤収納用プレススルーパック用蓋材２０は、アルミニウム箔２２と、アルミニウム箔２２の表面に積層される樹脂フィルム２４と、アルミニウム箔２２の裏面に積層される接着層２６とを備え、樹脂フィルム２４には脆化処理として複数のミシン目３０が形成されている。樹脂フィルム２４は、６μｍ以上９μｍ以下の厚さを有しており、複数のミシン目３０の１個当たりの平面視面積は、０．０１ｍｍ２以上２ｍｍ２以下である。【選択図】図４
0003215693.tif 000002
【実用新案登録請求の範囲】
【請求項１】
アルミニウム箔と、
前記アルミニウム箔の表面に積層される樹脂フィルムと、
前記アルミニウム箔の裏面に積層される接着層とを備え
前記樹脂フィルムには脆化処理が施されていることを特徴とする、カプセル製剤収納用プレススルーパック蓋材。
【請求項２】
前記樹脂フィルムの厚さは、６μｍ以上９μｍ以下であることを特徴とする、請求項１に記載のカプセル製剤収納用プレススルーパック用蓋材。
【請求項３】
前記樹脂フィルムの脆化処理として、前記樹脂フィルムに複数のミシン目が形成されていること、前記樹脂フィルムが網目形状に形成されていること、樹脂フィルムが低温にされていたこと、および紫外線の照射で樹脂フィルムが変性されたことのうちの少なくともいずれかが行われていることを特徴とする、請求項１又は２記載のカプセル製剤収納用プレススルーパック用蓋材。
【請求項４】
前記樹脂フィルムの脆化処理として、前記樹脂フィルムに複数のミシン目が形成されていること、前記樹脂フィルムが網目形状に形成されていることのうちのいずれかが行われていることを特徴とする、請求項３に記載のカプセル製剤収納用プレススルーパック用蓋材。
【請求項５】
前記樹脂フィルムの脆化処理として、前記樹脂フィルムに複数のミシン目が形成されており、
前記複数のミシン目の１個当たりの平面視面積は、０．０１ｍｍ２以上２ｍｍ２以下であることを特徴とする、請求項３又は４に記載のカプセル製剤収納用プレススルーパック用蓋材。
【請求項６】
請求項１〜５のいずれかに記載のカプセル製剤収納用プレススルーパック用蓋材と、
カプセル製剤を収納する内容物収納部がフランジ部に囲まれているカプセル製剤収納用プレススルーパックとを備え、
前記カプセル製剤収納用プレススルーパック用蓋材は、前記内容物収納部を塞ぐように、前記フランジ部に接着されていることを特徴とするカプセル製剤収納用プレススルーパック。
【請求項７】
前記内容物収納部の平面視面積は、５ｍｍ２以上９００ｍｍ２以下であることを特徴とする請求項６に記載にカプセル製剤収納用プレススルーパック。
【考案の詳細な説明】
【技術分野】
【０００１】
本考案は、カプセル製剤収納用プレススルーパック用蓋材、およびこれを備えるカプセル製剤収納用プレススルーパックに関する。
【背景技術】
【０００２】
従来、カプセル製剤を収納する容器と、蓋材とから構成されたカプセル製剤収納用プレススルーパック（以下、ＰＴＰと適宜記す）が使用されている。当該ＰＴＰで使用される蓋材は、主としてアルミニウム箔と接着層とから構成されており（特許文献１）、当該蓋材を備えるＰＴＰは、容器の収納部に指で圧力をかけることで、収納部に収納されていたカプセル製剤が蓋材を突き破り、カプセル製剤を取り出すことができる。
【０００３】
また特許文献２には、蓋材の表面に引き剥がし可能なピール層を設け、ピール層を引き剥がした後に指で容器の収納部に圧力をかけることで、カプセル製剤を取り出す様にしたＰＴＰが開示されている。
【先行技術文献】
【特許文献】
【０００４】
【特許文献１】特開２００６−１５９１号公報
【特許文献２】特開２００３−６３５５８号公報
【考案の概要】
【考案が解決しようとする課題】
【０００５】
しかしながらアルミニウム箔と接着層とからなる蓋材を備えるＰＴＰでは、衣類のポケットや鞄や袋など（以下、ポケット等）にＰＴＰを収容して持ち歩いたり、ポケット等に複数のＰＴＰを混在させていた場合において、蓋材が他の物体に摺接することで、不用意に蓋材が破れてカプセル製剤が落下することがあった。このため、乳幼児がカプセル製剤を誤飲してしまう虞があり、乳幼児がいる家庭では十分な注意が必要であった。
【０００６】
また特許文献２のＰＴＰでは、ピール層が蓋材に設けられることで、他の物体への摺接で蓋材が不用意に破れることは防止できるものの、カプセル製剤を取り出す際にピール層の引き剥がしが必要とされる。このためカプセル製剤を取り出すことが容易ではない。またピール層の引き剥がしが必要であることをユーザが知らない場合には、ＰＴＰの誤使用によって、カプセル製剤が損傷する虞がある。つまり、ピール層の引き剥がしが行われないまま、指で内容物収納部に圧力をかける誤使用が行われることで、カプセル製剤が損傷する虞がある。
【０００７】
そこで本考案は、不用意に破れることを防止でき、且つ、カプセル製剤を容易に取り出すことができるカプセル製剤収納用プレススルーパック用蓋材、およびこれを備えるカプセル製剤収納用プレススルーパックを提供することを目的とする。
【課題を解決するための手段】
【０００８】
本考案のカプセル製剤収納用プレススルーパック蓋材（以下、蓋材）は、アルミニウム箔と、前記アルミニウム箔の表面に積層される樹脂フィルムと、前記アルミニウム箔の裏面に積層される接着層とを備えており、前記樹脂フィルムには脆化処理が施されている。
【０００９】
本考案の蓋材によれば、前記樹脂フィルムが前記アルミニウム箔を保護するので、他の物体への摺接により前記蓋材が不用意に破けない。このためカプセル製剤収納用プレススルーパックの容器に前記蓋材を接着して、前記蓋材で前記容器の内容物収納部を塞げば、当該内容物収納部に収納されたカプセル製剤が落下することを防止できる。また前記蓋材では、前記樹脂フィルムに脆化処理が施されているため、前記内容物収納部に加える圧力が小さくても、カプセル製剤が前記蓋材を突き破ることが可能である。したがって、カプセル製剤を容易に取り出せる。さらに上記のように内容物収納部に加える圧力が小さくてもカプセル製剤を取り出せることで、カプセル製剤に損傷が生じることを防止できる。
【００１０】
前記樹脂フィルムの厚さは、６μｍ以上９μｍ以下であることが好ましい。
【００１１】
前記樹脂フィルムの脆化処理として、前記樹脂フィルムに複数のミシン目が形成されていること、前記樹脂フィルムが網目形状に形成されていること、樹脂フィルムが低温にされていたこと、および紫外線の照射で樹脂フィルムが変性されたことのうちの少なくともいずれかが行われていることが好ましい。
【００１２】
前記樹脂フィルムの脆化処理として、前記樹脂フィルムに複数のミシン目が形成される場合には、前記複数のミシン目の１個当たりの平面視面積は、０．０１ｍｍ２以上２ｍｍ２以下であることが好ましい。このようにすることで、手指で前記内容物収納部に圧力を加えることで、確実にカプセル製剤を取り出すことができる。ミシン目の平面視面積が０．０１ｍｍ２未満では、カプセル製剤に蓋材を突き破らせることが容易でない。また、ミシン目の平面視面積が２ｍｍ２を超えると、想定外の事情が重なった場合、密封性の点で問題を生じる場合がある。
【００１３】
また本考案のカプセル製剤収納用プレススルーパックは、前記蓋材と、内容物収納部に内容物としてのカプセル製剤が収納される容器とを備え、前記蓋材は、前記内容物収納部を塞ぐように、前記容器の表面に接着されている。前記内容物収納部の平面視面積は、５ｍｍ２以上９００ｍｍ２以下であることが好ましい。これによって前記内容物収納部から内容物を取り出す出口広さを十分確保することができる。また前記樹脂フィルムの脆化処理として、前記樹脂フィルムに複数のミシン目が形成される場合には、前記内容物収納部に対応する蓋材の領域に前記ミシン目が少なくとも１個設けられることが好ましい。
【考案の効果】
【００１４】
本考案によれば、カプセル製剤収納用プレススルーパック用蓋材が不用意に破れることを防止でき、且つ、カプセル製剤を容易に取り出すことができる。
【図面の簡単な説明】
【００１５】
【図１】本考案の実施形態に係るカプセル製剤収納用プレススルーパックを示す斜視図である。
【図２】本考案の実施形態に係るカプセル製剤収納用プレススルーパックを分解した状態を示す斜視図である。
【図３】本考案の実施形態に係るカプセル製剤収納用プレススルーパック用蓋材を示す斜視図である。
【図４】図３のＡ−Ａ線に沿ってカプセル製剤収納用プレススルーパック用蓋材を切断した状態を示す断面図である。
【図５】図４に対応する断面図であって、本考案の変形例に係るカプセル製剤収納用プレススルーパック用蓋材を示す。
【考案を実施するための形態】
【００１６】
以下、本考案の実施形態について図面を参照しつつ説明する。図１は、本考案の実施形態に係るカプセル製剤収納用プレススルーパック（Press Through Pack）１を示す斜視図である。図２は、本考案の実施形態に係るカプセル製剤収納用プレススルーパック１を分解した状態を示す斜視図である。
【００１７】
（カプセル製剤収納用プレススルーパック）
本実施形態のカプセル製剤収納用プレススルーパック１は、内容物収納部Ｐに内容物としてのカプセル製剤４０を収納可能な容器１０と、内容物収納部Ｐを塞ぐように容器１０に接着されるカプセル製剤収納用プレススルーパック用蓋材２０とを備える。以下、「カプセル製剤収納用プレススルーパック１」を「プレススルーパック１」と記し、「カプセル製剤収納用プレススルーパック用蓋材２０」を「蓋材２０」と記す。
【００１８】
容器１０は、フランジ部Ｆに囲まれる内容物収納部Ｐを複数有するものであって、内容物収納部Ｐの各々にカプセル製剤４０が収納される（図１や図２では、内容物収納部Ｐが容器１０の表面側（図１や図２の下側）に膨出する形状を呈することを明確に示すために、６つの内容物収納部Ｐにカプセル製剤４０を収納しない例を示しているが、当該６つの内容物収納部Ｐにもカプセル製剤４０を収納可能である）。各内容物収納部Ｐの平面視面積は、５ｍｍ２以上９００ｍｍ２以下であることが好ましく、２５ｍｍ２以上４００ｍｍ２以下であることがより好ましい。上記の「平面視」は、容器１０（フランジ部Ｆ）が延びる平面の法線方向から対象物を視ることを意味し、上記の「内容物収納部Ｐの平面視面積」は、フランジ部Ｆによって周縁Ｐａが構成される１つの内容物収納部Ｐの開口部を前記法線方向から視たときの前記開口部の面積に相当する。容器１０は、例えばポリプロピレン、塩化ビニルなどの樹脂シートを用いて、プラグアシスト成形、真空または圧空成形、真空圧空成形、熱プレスなどにより成形できる。また容器１０として、市販のカプセル製剤収納用プレススルーパック用の容器が使用されてもよい。蓋材２０は、各内容物収納部Ｐを塞ぐように、容器１０のフランジ部Ｆに接着されている。
【００１９】
上記のプレススルーパック１は、以下の工程１，２が順次実施されることで製造される。
工程１：内容物収納部Ｐの各々にカプセル製剤４０を収容する。
工程２：各内容物収納部Ｐが蓋材２０によって塞がれるように、蓋材２０を容器１０のフランジ部Ｆに重ね合わせて、蓋材２０をフランジ部Ｆに熱接着（ヒートシール）する。
【００２０】
上記のプレススルーパック１では、指で内容物収納部Ｐに圧力をかけることで、カプセル製剤４０に蓋材２０を突き破らせることが可能であり、この突き破りによってカプセル製剤４０を取り出すことができる。なお内容物収納部Ｐの平面視形状は、図示例の角丸長方形に限定されず、楕円形や、円形や、四角形（正方形や長方形）や、四角形以外の多角形など様々な形状とされ得る。また容器１０に設ける内容物収納部Ｐの数は、１以上の任意の数とすることができる。
【００２１】
次に、蓋材２０の詳細について説明する。図３は、蓋材２０の斜視図である。図４は、図３のＡ−Ａ線に沿って蓋材２０を切断した状態を示す。
【００２２】
（蓋材）
図４に示すように、蓋材２０は、アルミニウム箔２２と、アルミニウム箔２２の表面に積層される樹脂フィルム２４と、アルミニウム箔２２の裏面に積層される接着層２６とを備える。樹脂フィルム２４は容器１０の反対側に配置される。アルミニウム箔２２は接着層２６と樹脂フィルム２４との間の中間層（バリアー層）を構成する。接着層２６は容器１０側に配置されて、容器１０のフランジ部Ｆに接着される。
【００２３】
（アルミニウム箔）
アルミニウム箔２２としては、例えば、従来からカプセル製剤収納用プレススルーパックで用いられている公知のアルミニウム箔を使用できる。なおアルミニウム箔２２として、厚さが１０μｍ以上３０μｍ以下のＪＩＳ規格における１Ｎ３０、８０２１材、８０７９材などの硬質材を使用すること好ましい。アルミニウム箔２２の厚みが１０μｍ未満では耐湿性に乏しくなるおそれがあり、アルミニウム箔２２の厚みが３０μｍを超えると、プレススルーパック１のプレススルー機能を阻害するおそれがある。
【００２４】
（接着層）
接着層２６は、公知の熱接着剤から構成されるものであって、接着層２６を構成する熱接着剤として、ポリプロピレン系接着剤、塩化ビニル系接着剤、塩化ビニル−酢酸ビニル系共重合体系接着剤などを使用することが好ましい。熱接着剤の塗布量は乾燥後重量で０．５ｇ／ｍ２〜１５ｇ／ｍ２程度とすることが好ましい。プレススルーパック１を製造する際の工程２における熱接着（ヒートシール）の条件は、通常、加熱温度が１００℃〜２６０℃とされ、加熱時間が０．１秒〜３秒とされ、蓋材２０をフランジ部Ｆに押し付ける圧力が０．１ＭＰａ〜０．５ＭＰａ程度とされる。シール後の断面形状は、連続する凹凸状（ギザギザ状）のメッシュシールとしても良い。
【００２５】
（樹脂フィルム）
樹脂フィルム２４は、樹脂からなる公知のフィルムを用いて形成される。樹脂フィルム２４を形成するために、例えば、ポリエチレン系フィルム、ポリプロピレン系フィルム、ポリエステル系フィルム、ポリアミド（ナイロン）系フィルム、（メタ）アクリル系樹脂、ポリ塩化ビニル系樹脂、ポリスチレン系樹脂、ポリ塩化ビニリデン系樹脂、エチレン−酢酸ビニル共重合体ケン化物、ポリビニルアルコール、ポリカーボネート系樹脂、ポリ酢酸ビニル系樹脂、アセタール系樹脂、その他各種の樹脂のフィルムを使用できる。これらのフィルムは、一軸ないし二軸方向に延伸されているものでもよく、無延伸のものであってもよい。
【００２６】
樹脂フィルム２４の厚みは、６μｍ以上９μｍ以下であることが好ましい。樹脂フィルム２４の厚みが６μｍ未満では、樹脂フィルム２４によって十分にアルミニウム箔２２を保護できなくなるおそれがある。一方、樹脂フィルム２４の厚みが９μｍを超えると、樹脂フィルム２４の剛性が高くなりすぎて、プレススルー機能を阻害するおそれがある。
【００２７】
また必要に応じて、樹脂フィルム２４の表面或いは裏面や、アルミニウム箔２２の表面或いは裏面には、アンカーコート層、アルミナ、シリカ等の蒸着層、プライマーコート層、印刷層、着色層、バーコード層、キーラッカー層、オーバーコート層等を設けることもできる。各層の積層方法は特に限定されるものではなく、公知の方法によればよい。例えば、ポリエステル、ポリウレタン系接着剤を利用したドライラミネート法、ウェットラミネート法、ヒートラミーネート、押し出しラミネート法、グラビア印刷やロールコーティングによる塗布積層などによればよい。
【００２８】
アルミニウム箔２２を保護するために、上記の樹脂フィルム２４は、接着剤２８によってアルミニウム箔２２に接着される。なお樹脂フィルム２４が熱可塑性樹脂から形成される場合には、樹脂フィルム２４を加熱することで、樹脂フィルム２４をアルミニウム箔２２に直接接着できるので、接着剤２８は省略される（図５参照）。
【００２９】
カプセル製剤４０の取り出しを容易とするため、またカプセル製剤４０に損傷が生じることを防止するために、樹脂フィルム２４には脆化処理が施されている。脆化処理が施された樹脂フィルム２４とは、樹脂フィルム２４の組成に比して強度（引張強度、圧縮強度、曲げ強度のうち、いずれか１つ或いは複数）が低下した樹脂フィルムである。「樹脂フィルム２４に脆化処理が施されている」とは、（１）樹脂フィルム２４に複数のミシン目が形成されていること、（２）樹脂フィルム２４が網目形状に形成されていること、（３）樹脂フィルム２４が低温にされたこと、および（４）紫外線の照射で樹脂フィルム２４が変性されていることのうちの少なくともいずれかを意味しており、図１〜図５は、（１）の複数のミシン目３０が樹脂フィルム２４に形成されている状態を示している。
【００３０】
本実施形態の蓋材２０によれば、樹脂フィルム２４によってアルミニウム箔２２が保護されるため、他の物体への摺接で蓋材２０が不用意に破れることを防止できる。したがって図１に示すように蓋材２０を容器１０に接着して、蓋材２０で内容物収納部Ｐを塞げば、内容物収納部Ｐに収納されたカプセル製剤４０が落下することを防止できる。
【００３１】
さらに本実施形態の蓋材２０によれば、樹脂フィルム２４に脆化処理が施されているため、内容物収納部Ｐに加える圧力が小さくても、カプセル製剤４０に蓋材２０を突き破らせることが可能である。したがって本実施形態の蓋材２０によれば、カプセル製剤を容易に取り出すことができる。さらに上記のように内容物収納部Ｐに加える圧力が小さくてもカプセル製剤４０を取り出せることで、カプセル製剤４０に損傷が生じることを防止できる。
【００３２】
なお蓋材２０の品質を安定させるため、また蓋材２０の製造を容易とするために、樹脂フィルム２４の脆化処理として、（１）の「樹脂フィルム２４に複数のミシン目が形成されていること」と（２）の「樹脂フィルム２４が網目形状に形成されていること」とのうち、いずれかが行われていることが好ましく、（１）の「樹脂フィルム２４に複数のミシン目２４が形成されていること」が特に好ましい。
【００３３】
なお（１）の複数のミシン目３０を樹脂フィルム２４に形成する場合には、「内容物収納部Ｐに対応する蓋材２０の領域」にミシン目３０が少なくとも１個設けられればよい。「内容物収納部Ｐに対応する蓋材２０の領域」とは「蓋材２０と容器１０のフランジ部Ｆとを接着した際に、内容物収納部Ｐと向かい合う蓋材２０の領域を意味する。「内容物収納部Ｐに対応する蓋材２０の領域」に設けるミシン目３０の数の上限は、特に制限されるものではないが、当該ミシン目３０の数の上限として、２００個を設定することが好ましい。
【００３４】
また「内容物収納部Ｐに対応する蓋材２０の領域」だけでなく、「フランジ部Ｆに対応する蓋材２０の領域」にも、ミシン目３０が形成されてもよい（「フランジ部Ｆに対応する蓋材２０の領域」とは「蓋材２０とフランジ部Ｆとを接着した際に、フランジ部Ｆと向かい合う蓋材２０の領域を意味する」）。図３〜図５に示す例のように、ミシン目３０を多数設けておけば、内容物収納部Ｐとミシン目３０との位置あわせを意識することなく、蓋材２０をフランジ部Ｆに重ね合わせることが非常に容易になる。
【００３５】
また複数のミシン目３０を樹脂フィルム２４に形成する場合には、ミシン目３０の１個当たりの面積が０．０１ｍｍ２以上２ｍｍ２以下であることが好ましい。ミシン目３０の面積が０．０１ｍｍ２未満では、プレススルーが困難になるおそれがある。即ち、内容物（カプセル製剤４０）を指で押し出して蓋材２０を開封すること（カプセル製剤４０に蓋材２０を突き破らせること）が困難になるおそれがある。一方、ミシン目３０の面積が２ｍｍ２を超えると、下地となるアルミニウム箔２２の露出が広くなりすぎ、樹脂フィルム２４によるアルミニウム箔２２の防御効果が低下するおそれがある。
【００３６】
なおプレススルー性を高めるため（内容物を指で押し出して蓋材２０を開封するのを容易とするため）、樹脂フィルム２４によるアルミニウム箔２２の防御効果を高めるために、ミシン目３０の１個当たりの平面視面積は０．０３ｍｍ２〜０．５ｍｍ２とすることがより好ましい。上記の「平面視」は、樹脂フィルム２４の表面の法線方向から対象物を視ることを意味し、上記の「ミシン目３０の１個当たりの平面視面積」は、前記法線方向から１つのミシン目３０を視たときの１つのミシン目３０の面積に相当する。
【００３７】
また、蓋材２０の１つの内容物収納部Ｐの平面視面積（Ｓｍｍ２）とミシン目３０の１個当りの平面視面積（Ｐｍｍ２）との比は、Ｓ：Ｐ＝（２．５〜９００００）：１であるのが好ましく、（５０〜１３３３３）：１であるのがより好ましい。Ｓ：Ｐが２．５未満：１では、相対的にミシン目３０の平面視面積が大きくなってしまい樹脂フィルム２４によるアルミニウム箔２２の防御効果が低下するおそれがある。逆にＳ：Ｐが９００００超：１では、相対的にミシン目３０の平面視面積が小さくなってしまいプレススルー性が低下し、内容物（カプセル製剤４０）を手軽に取り出すのが困難になるおそれがある。
【００３８】
また樹脂フィルム２４にミシン目３０を形成する方法は、特に制限されるものではないが、レーザー加工、熱針による溶融加工、溶剤による溶解穿孔、刃車による機械加工などでミシン目３０を形成することが好ましい。またカプセル製剤４０の取り出しを確実に容易とするために、図４や図５に示すように、ミシン目３０を貫通孔（樹脂フィルム２４を貫通する孔）にすることが好ましいが、ミシン目３０は樹脂フィルム２４の表面近傍部に形成される凹みであってもよい。このようにしてもカプセル製剤４０の取り出しを容易にすることができる。
【００３９】
またミシン目３０の平面視形状は、略多角形であることが好ましく、略矩形状であることが特に好ましい。ミシン目３０の平面視形状を略多角形とすることで、カプセル製剤４０を取り出す際には、多角形の角の部分が起点となり蓋材２０が容易に突き破れて開封される。さらに製造工程上、ミシン目３０の形状を略矩形状とすれば、刃車による連続多量生産に適している。なお略矩形状とは、厳密な長方形を意味するものではなく、長方形の各辺が多少歪曲していたり、各角が厳密に９０度でなくてもよいことを意味する。また、穿孔時に抜きカス片が生じ、ミシン目３０の一部に残留することがあってもよい。
【実施例１】
【００４０】
以下、実施例により本考案をより具体的に説明する。
【００４１】
（実施例１）
本考案の実施例１の蓋材として、アルミニウム箔と、アルミニウム箔の表面に積層される樹脂フィルムと、アルミニウム箔の裏面に積層される接着層とを備え、樹脂フィルムに脆化処理が施されている蓋材を形成した。この実施例１の蓋材は、以下の手順１〜３を順次実施したことで作製されたものである。
【００４２】
手順１：樹脂フィルムを形成するためのフィルムとして、厚み６μｍのポリエチレンテレフタレートフィルム（東洋紡績株式会社製）を用意した。
手順２：フィルムの長尺方向（図３参照）に０．５４ｍｍの長さを有し、フィルムの幅方向（フィルムの長尺方向と直交する方向）に０．１２ｍｍの幅を有するミシン目を、回転刃車を使用して、フィルムの長尺方向に２．０ｍｍピッチ、フィルムの幅方向に２．０ｍｍピッチで形成して、脆化処理を施した。
手順３：フィルムの一方面と、厚み２０μｍのアルミニウム箔（東洋アルミニウム株式会社製、１Ｎ３０、硬質箔）における絵柄の印刷面（アルミニウム箔の一方面）とをポリウレタン系ドライラミネート接着剤（乾燥後重量３ｇ／ｍ２）を使用してドライラミネートした後、アルミニウム箔の非印刷面（アルミニウム箔の他方面）に塩化ビニル系熱接着剤（乾燥後重量５ｇ／ｍ２）をグラビアロールを用いて塗布し、乾燥させた。
【００４３】
（実施例２）
樹脂フィルムの厚みを９μｍとした以外は、実施例１と同様にして実施例２の蓋材を作製した。
【００４４】
（実施例３）
アルミニウム箔の厚みを１７μｍとした以外は、実施例１と同様にして実施例３の蓋材を作製した。
【００４５】
（比較例１）
樹脂フィルムを用いずに、厚み２０μｍのアルミニウム箔の非印刷面に塩化ビニル系熱接着剤を塗布した以外は、実施例１と同様にして比較例１の蓋材を作製した。
【００４６】
（比較例２）
樹脂フィルムに脆化処理を施さなかった以外は、実施例１と同様にして比較例２の蓋材を作製した。
【００４７】
上記実施例１〜３および比較例１，２の蓋材に対して次のテストおよび測定を行った。
【００４８】
＜包装体の作製およびプレススルーテスト＞
上記実施例１〜３および比較例１，２の各蓋材と、別途準備したプレススルーパック用の市販の容器のフランジ部とを、加熱温度１８０℃、加熱時間１秒、蓋材をフランジ部に押し付ける圧力０．３ＭＰａの条件で、ヒートシールした。なお、当該容器の各内容物収容部には予め、直径７ｍｍのダミーのカプセル製剤を入れておいた。当該容器の内容物収納部のピッチは、フィルムの長尺方向で１６ｍｍであり、フィルムの幅方向で１５ｍｍであり、内容物収納部のサイズ（直径）は１０ｍｍであった。
【００４９】
作製した各包装体の容器の底（蓋材と反対側の内容物収納部）を指で圧迫し、カプセル製剤が蓋材を突き破ってカプセル製剤を取り出せるか否かを、各１０サンプルづつテストした。その結果、比較例２のサンプルには、カプセル製剤４０が取り出せないもの、またカプセル製剤４０の一部が凹んでしまったものがあった。比較例２以外の蓋材（実施例１〜３および比較例１の蓋材）では、問題なくカプセル製剤を円滑に取り出せた。
【００５０】
＜破れ防止性の測定＞
先端が半球状で、半径が０．５ｍｍのポンチを各蓋材のＰＥＴ面（比較例１はＯＰ面）側からミシン目の無い部分（ミシン目同士の間の部分）を狙って５０ｍｍ／ｍｉｎの速度で突き刺し、ポンチの貫通に要する最大荷重を測定した。この測定は、実施例１〜３および比較例１，２の蓋材の各１０サンプルに対して行った。その結果、比較例１の蓋材では突刺強度が３．０Ｎ未満となり、それ以外の蓋材（実施例１〜３および比較例２の蓋材）では、いずれも突刺強度が３．０Ｎ以上であった。このことから、実施例１〜３の蓋材は、破れにくく、破れ防止性が良好であることが確認された。
【００５１】
＜プレススルー性の測定＞
先端が半球状で、半径が２．５ｍｍのポンチを各蓋材２０の接着層面側から任意の部分に５０ｍｍ／ｍｉｎの速度で突き刺し、ポンチの貫通に要する最大荷重を測定した。この測定は、実施例１〜３および比較例１，２の蓋材の各１０サンプルに対して行った。その結果、比較例１の蓋材では突刺強度が８．５Ｎを超え、それ以外の蓋材（実施例１〜３および比較例２の蓋材）では、突刺強度が８．５Ｎ未満であった。
このことから、実施例１〜３の蓋材は、内容物（カプセル製剤４０）を押し出し易いものであり、プレススルー性が良好であることが確認された。
【００５２】
以上の結果から、本考案の蓋材が、不用意に破れることを防止でき、カプセル製剤を容易に取り出せるものであることが確認された。
【００５３】
上記において、本考案の実施形態および実施例について説明を行ったが、上記に開示された本考案の実施形態および実施例は、あくまで例示であって、本考案の範囲はこれら考案の実施形態および実施例に限定されない。本考案の範囲は、特許請求の範囲の記載によって示され、さらに特許請求の範囲の記載と均等の意味および範囲内でのすべての変更を含むものである。
【符号の説明】
【００５４】
１  カプセル製剤収納用プレススルーパック、
１０  容器、
２０  カプセル製剤収納用プレススルーパック用蓋材、
２２  アルミニウム箔、
２４  樹脂フィルム、
２６  接着層、
３０  ミシン目、
４０  カプセル製剤、
Ｐ  内容物収納部、
Ｆ  フランジ部
【図１】
0003215693.tif 000003
【図２】
0003215693.tif 000004
【図３】
0003215693.tif 000005
【図４】
0003215693.tif 000006
【図５】
0003215693.tif 000007